(57)【要約】【課題】水廻り窯業製品の汚れ防止効果の高い防汚処理方法を提供する。【解決手段】水廻り窯業製品の処理面に防汚処理剤からなる被膜を形成し、処理面に防汚処理を施す。この際、防汚処理剤として、処理面に存在する水酸基と脱水反応又は脱水素反応により結合するケイ素含有官能基を有するものを採用する。【選択図】図１
2005145817.tif 000002
【特許請求の範囲】
【請求項１】
水廻り窯業製品の処理面に防汚処理剤からなる被膜を形成し、該処理面に防汚処理を施す水廻り窯業製品の防汚処理方法であって、
前記防汚処理剤は、前記処理面に存在する水酸基と脱水反応又は脱水素反応により結合するケイ素含有官能基を有することを特徴とする水廻り窯業製品の防汚処理方法。
【請求項２】
ケイ素含有官能基同士では結合していないことを特徴とする請求項１記載の水廻り窯業製品の防汚処理方法。
【請求項３】
防汚処理剤は、ケイ素含有官能基と結合した末端のフッ化炭素基を有することを特徴とする請求項１又は２記載の水廻り窯業製品の防汚処理方法。
【請求項４】
フッ化炭素基は−ＣnＦ2n+1（ｎは１≦ｎ≦１２の自然数）であることを特徴とする請求項３記載の水廻り窯業製品の防汚処理方法。
【請求項５】
防汚処理剤は、ケイ素含有官能基と結合した末端のアルキル基を有さないことを特徴とする請求項１、２、３又は４記載の水廻り窯業製品の防汚処理方法。
【請求項６】
防汚処理剤は、ケイ素含有官能基と結合した末端のアルキル基を有することを特徴とする請求項１、２、３又は４記載の水廻り窯業製品の防汚処理方法。
【請求項７】
アルキル基はメチル基であることを特徴とする請求項６記載の水廻り窯業製品の防汚処理方法。
【請求項８】
アルキル基はプロピル基又はヘキシル基であることを特徴とする請求項６記載の水廻り窯業製品の防汚処理方法。
【請求項９】
防汚処理剤は、ケイ素含有官能基と結合した末端のフッ化炭素基を有するとともに、該ケイ素含有官能基と結合した末端のアルキル基を有し、該フッ化炭素基より該アルキル基が多いことを特徴とする請求項１又は２記載の水廻り窯業製品の防汚処理方法。
【請求項１０】
防汚処理剤は、ケイ素含有官能基と結合した末端のフッ化炭素基を有するとともに、該ケイ素含有官能基と結合した末端のアルキル基を有し、該アルキル基より該フッ化炭素基が多いことを特徴とする請求項１又は２記載の水廻り窯業製品の防汚処理方法。
【請求項１１】
ケイ素含有官能基とアルキル基とはジメチルシロキサンにより結合していることを特徴とする請求項６記載の水廻り窯業製品の防汚処理方法。
【請求項１２】
ジメチルシロキサンは直鎖状にケイ素含有官能基とアルキル基とを結合していることを特徴とする請求項１１記載の水廻り窯業製品の防汚処理方法。
【請求項１３】
ジメチルシロキサンは環状にケイ素含有官能基とアルキル基とを結合していることを特徴とする請求項１１記載の水廻り窯業製品の防汚処理方法。
【請求項１４】
防汚処理剤は第１剤と第２剤とを混合したものであり、該第１剤はパーフロロアルキル基含有有機ケイ素化合物と加水分解性基含有メチルポリシロキサン化合物との親水性溶媒中での共加水分解物であり、該第２剤はオルガノポリシロキサンと強酸との混合物であることを特徴とする請求項１１又は１２記載の水廻り窯業製品の防汚処理方法。
【発明の詳細な説明】
【技術分野】
【０００１】
本発明は、家屋の中でトイレ、台所、洗面所等、水を使う箇所で用いられる水廻り窯業製品、例えば水洗式便器、洗面器等に防汚処理を施す方法に関する。
【背景技術】
【０００２】
水洗式便器等の水廻り窯業製品は、使用時、水の他に屎尿、石鹸液、洗顔液、洗髪液、口紅、毛染め液等と接触する。このため、かかる窯業製品の内面等には、屎尿等の汚れを容易に除去できるように、ガラス質をなす釉薬層が形成されている。また、近年、これらの汚れに起因するヌメリや尿石の発生を防止すべく、釉薬層にオリゴジナミー効果をもたせる抗菌処理を施すこともなされつつある。さらに、屎尿、石鹸液、洗顔液、洗髪液、毛染め液等は水性であり、これらが使用する水とともに内面等に付着し、その後にこれらが乾燥して汚れとなると考えられたことから、釉薬面を撥水処理し、これらが釉薬面に残留しないようにすることもなされつつある。
【発明の開示】
【発明が解決しようとする課題】
【０００３】
しかし、発明者らの試験結果によれば、かかる水廻り窯業製品の汚れは、単に屎尿等が乾燥して釉薬面に残留しているものではなく、釉薬面に存在する水酸基に屎尿等の成分が結合してなることが明らかとなった。そして、その水酸基と屎尿等の成分との結合は、その水酸基と水中の金属イオンとの脱水反応又は脱水素反応による結合を介して行なわれている。かかる金属イオンのうち、特に溶性シリカは、網目構造をなすケイ酸として析出し、汚れを取り込みやすいと考えられる。
【０００４】
実際、発明者らが調査した結果によれば、表１〜４に示すように（数値の単位はｐｐｍ）、一般的には汚れを有さないと考えられる全国の水道水及び名水であっても、平均１０ｐｐｍ程度の溶性シリカを含んでいる。
【０００５】
【表１】
2005145817.tif 000003
【０００６】
【表２】
2005145817.tif 000004
【０００７】
【表３】
2005145817.tif 000005
【０００８】
【表４】
2005145817.tif 000006
【０００９】
こうして、溶性シリカ等の金属イオンを多く含む水を同時に使う水廻り窯業製品にあっては、屎尿等の汚れがこびり付きやすく、その清掃が困難となってしまう。
【００１０】
本発明は、上記従来の実情に鑑みてなされたものであって、水廻り窯業製品の汚れ防止効果の高い防汚処理方法を提供することを解決すべき課題としている。
【課題を解決するための手段】
【００１１】
本発明の水廻り窯業製品の防汚処理方法は、水廻り窯業製品の処理面に防汚処理剤からなる被膜を形成し、該処理面に防汚処理を施す水廻り窯業製品の防汚処理方法であって、
前記防汚処理剤は、前記処理面に存在する水酸基と脱水反応又は脱水素反応により結合するケイ素含有官能基を有することを特徴とする。
【００１２】
この防汚処理方法では、防汚処理剤がケイ素含有官能基（Ｘ−Ｓｉ−Ｏ−）を有し、このケイ素含有官能基が釉薬層等の処理面に存在する水酸基（−ＯＨ）と脱水反応又は脱水素反応により結合してその水酸基をシールドする。このため、多くの溶性シリカ等の金属イオンを含む水を使用するとしても、その水酸基はもはや不能化されてそれら金属イオンと結合せず、屎尿等の成分を結合しなくなる。特に、金属イオンとして溶性シリカを含む水を使用しても、網目構造をなすケイ酸として析出せず、又は析出しにくく、汚れを取り込みにくい。こうして、防汚処理剤がこのケイ素含有官能基を有すれば、溶性シリカ等の金属イオンを多く含む水を同時に使う水廻り窯業製品にあって、屎尿等の汚れがこびり付きにくく、その清掃が容易となる。
【００１３】
なお、防汚処理剤のケイ素含有官能基は窯業製品の釉薬層にあるケイ素と同様に高い耐久性を発揮する。
【００１４】
防汚処理剤として、ケイ素含有官能基同士では結合していないものを採用することが好ましい。発明者らの試験結果によれば、これにより耐水アカ汚れ、耐毛染め液汚れ、耐摩耗性及び耐アルカリ性に対して効果が高いからである。防汚処理剤のケイ素含有官能基同士が結合しておれば、ケイ素が多くなって被膜に網目構造をなすケイ酸が析出し、そこに汚れが取り込まれやすいと考えられるからである。
【００１５】
また、防汚処理剤としては、ケイ素含有官能基と結合した末端のフッ化炭素基を有するものを採用することが好ましい。発明者らの試験結果によれば、こうしてフッ化炭素基を有すれば、フッ化炭素基の小さな臨界表面張力により、防汚効果が撥水効果としても現れ、耐水アカ汚れ、耐毛染め液汚れ及び耐アルカリ性に対して効果が高いからである。
【００１６】
フッ化炭素基は−ＣnＦ2n+1（ｎは１≦ｎ≦１２の自然数）であることができる。発明者らの試験結果によれば、これによりフッ素数が多く、フルオロシランが嵩高くなるため、耐水アカ汚れ、耐毛染め液汚れ、耐摩耗性及び耐アルカリ性に対して効果が大きい。
【００１７】
また、防汚処理剤として、ケイ素含有官能基と結合した末端のアルキル基を有さないものを採用することも好ましい。発明者らの試験結果によれば、これにより耐水アカ汚れ、耐毛染め液汚れ及び耐アルカリ性に対して効果が大きい。
【００１８】
他方、防汚処理剤として、ケイ素含有官能基と結合した末端のアルキル基を有するものも採用することも好ましい。発明者らの試験結果によれば、こうしてアルキル基を有すれば、アルキル基の大きな臨界表面張力により、防汚効果が耐口紅汚れ、耐摩耗性としても現れるからである。
【００１９】
耐摩耗性の観点からは、アルキル基として、メチル基を採用し得る。他方、耐アルカリの観点からは、アルキル基として、プロピル基又はヘキシル基を採用し得る。発明者らの試験結果によれば、アルキル基がプロピル基、ヘキシル基等であれば、アルキル基が嵩高くなって耐アルカリの点で優れる一方、耐摩耗性の点で劣る。他方、アルキル基がメチル基であれば、耐摩耗性の点で優れる一方、耐アルカリの点で劣る。
【００２０】
防汚処理剤がケイ素含有官能基と結合した末端のフッ化炭素基を有するとともに、ケイ素含有官能基と結合した末端のアルキル基を有する場合、フッ化炭素基よりアルキル基が多いものを採用することが好ましい。発明者らの試験結果によれば、これにより防汚処理剤がパーフルオロアルキルシランだけでなくなり、耐口紅汚れ及び耐摩耗性に対して効果が高い。
【００２１】
他方、防汚処理剤がケイ素含有官能基と結合した末端のフッ化炭素基を有するとともに、ケイ素含有官能基と結合した末端のアルキル基を有する場合、アルキル基よりフッ化炭素基が多いものを採用することも好ましい。発明者らの試験結果によれば、これにより防汚処理剤中のパーフルオロアルキルシランが多くなり、耐水アカ汚れ、耐毛染め液汚れ、耐摩耗性及び耐アルカリ性に対して効果が高い。
【００２２】
ケイ素含有官能基とアルキル基とはジメチルシロキサン（Ｏ−Ｓｉ（ＣＨ3）2）により結合していることが好ましい。発明者らの試験結果によれば、これにより耐水アカ汚れ、耐毛染め液汚れ、耐摩耗性及び耐アルカリ性に対して効果が高い。
【００２３】
このジメチルシロキサンは、直鎖状にケイ素含有官能基とアルキル基とを結合しているものの他、環状にケイ素含有官能基とアルキル基とを結合しているものを採用することが好ましい。発明者らの試験結果によれば、これにより耐水アカ汚れ、耐口紅汚れ、耐毛染め液汚れ、耐摩耗性及び耐アルカリ性に対して安定して高い効果を発揮する。
【００２４】
ジメチルシロキサンが直鎖状にケイ素含有官能基とアルキル基とを結合しているものの具体例としては、特開平８−２０９１１８号公報記載の第１剤と第２剤とを混合した防汚処理剤を採用することができる。ここで、第１剤はパーフロロアルキル基含有有機ケイ素化合物と加水分解性基含有メチルポリシロキサン化合物との親水性溶媒中での共加水分解物であり、第２剤オルガノポリシロキサンと強酸との混合物である。より具体的には、第１剤は、Ｃ8Ｆ17ＣＨ2ＣＨ2Ｓｉ（ＯＣＨ3）3と、Ｓｉ（ＣＨ3Ｏ）3ＣＨ2ＣＨ2−（Ｓｉ（ＣＨ3）2Ｏ）10−Ｓｉ（ＣＨ3）2ＣＨ2ＣＨ2Ｓｉ（ＯＣＨ3）3とを０．１Ｎ塩酸水、ｔ−ブタノール及びヘキサンからなる親水性溶媒中で共加水分解したものであり、第２剤は、ＨＯ−（Ｓｉ（ＣＨ3）2Ｏ）30−Ｓｉ（ＣＨ3）2ＯＨとメタンスルホン酸との混合物がある。
【発明を実施するための最良の形態】
【００２５】
以下、本発明を試験例１〜１５及びこれらについての評価に基づいて説明する。
【００２６】
（試験例１）
まず、水洗式便器、洗面器等の表面に釉薬層をもつ水廻り窯業製品を用意し、この窯業製品の内面等の処理面をエタノールによりで洗浄する。
【００２７】
また、防汚処理剤として、第１剤と第２剤とを重量比１：１〜５：１の割合で混合したものを用意する。重量比は第１剤及び第２剤中の成分量によって選択する。
【００２８】
ここで、第１剤は、パーフロロアルキル基含有有機ケイ素化合物としての
【００２９】
Ｃ8Ｆ17ＣＨ2ＣＨ2Ｓｉ（ＯＣＨ3）3
【００３０】
と、加水分解性基含有メチルポリシロキサン化合物としての
【００３１】
Ｓｉ（ＣＨ3Ｏ）3ＣＨ2ＣＨ2−（Ｓｉ（ＣＨ3）2Ｏ）10−Ｓｉ（ＣＨ3）2ＣＨ2ＣＨ2Ｓｉ（ＯＣＨ3）3
【００３２】
とを用意し、これらを０．１Ｎ塩酸水、ｔ−ブタノール及びヘキサンからなる親水性溶媒中で共加水分解したものである。これにより、
【００３３】
Ｃ8Ｆ17ＣＨ2ＣＨ2Ｓｉ（ＯＣＨ3）3
【００３４】
と
【００３５】
Ｓｉ（ＣＨ3Ｏ）3ＣＨ2ＣＨ2−（Ｓｉ（ＣＨ3）2Ｏ）10−Ｓｉ（ＣＨ3）2ＣＨ2ＣＨ2Ｓｉ（ＯＣＨ3）3
【００３６】
とはそれぞれシラノール（Ｓｉ−ＯＨ）基を有するものになると考えられる。
【００３７】
他方、第２剤は、オルガノポリシロキサン（ＨＯ−（Ｓｉ（ＣＨ3）2Ｏ）30−Ｓｉ（ＣＨ3）2ＯＨ）と、強酸としてのメタンスルホン酸との混合物である。
【００３８】
これら第１剤と第２剤とを混合すると、共加水分解物のシラノール基はオルガノポリシロキサン及び強酸と反応して脱水反応によりシロキサン結合（Ｓｉ−Ｏ−Ｓｉ）し、複数の分子が複雑に絡み合った付加化合物になると考えられる。このため、第１剤と第２剤とを混合してなる防汚処理剤は、パーフロロアルキル基含有有機ケイ素化合物、加水分解性基含有メチルポリシロキサン化合物、オルガノポリシロキサン等の１分子だけから構成されているのではなく、図１（Ａ）に示すように、これら複数の分子が複雑に絡み合った付加化合物、一種のポリマーとして結合されて構成されていると考えられる。
【００３９】
この防汚処理剤をティッシュペーパに染み込ませ、処理面をそのティッシュペーパで約１０回擦ることにより、その処理面に防汚処理剤を塗布する。約１０分間、処理面に塗布した防汚処理剤を乾燥させる。これにより、付加化合物のシラノール基と窯業製品の表面のシラノール基とが脱水反応によりシロキサン結合（Ｓｉ−Ｏ−Ｓｉ）し、付加化合物と窯業製品の処理面とが強固に化学結合されると考えられる。この後、処理面に残った未反応の防汚処理剤をエタノールで除去する。
【００４０】
こうして、図１（Ｂ）に示すように、窯業製品１の処理面に防汚処理剤２からなる被膜を形成し、処理面に防汚処理を施す。
【００４１】
（試験例２）
図２（Ａ）に示す１液の防汚処理剤２を採用し、図２（Ｂ）に示すように、窯業製品１の処理面に防汚処理剤２からなる被膜を形成する。なお、防汚処理剤２のＣ8Ｆ17及びＣＨ3の上方の括弧書きはそれぞれＣ8Ｆ17基及びＣＨ3基の比率である（以下、同様。）。他の条件は試験例１と同様である。
【００４２】
（試験例３）
図３（Ａ）に示す１液の防汚処理剤２を採用し、図３（Ｂ）に示すように、窯業製品１の処理面に防汚処理剤２からなる被膜を形成する。他の条件は試験例１と同様である。
【００４３】
（試験例４）
図４（Ａ）に示す１液の防汚処理剤２を採用し、図４（Ｂ）に示すように、窯業製品１の処理面に防汚処理剤２からなる被膜を形成する。他の条件は試験例１と同様である。
【００４４】
（試験例５）
図５（Ａ）に示す１液の防汚処理剤２を採用し、図５（Ｂ）に示すように、窯業製品１の処理面に防汚処理剤２からなる被膜を形成する。他の条件は試験例１と同様である。
【００４５】
（試験例６）
図６（Ａ）に示す１液の防汚処理剤２を採用し、図６（Ｂ）に示すように、窯業製品１の処理面に防汚処理剤２からなる被膜を形成する。他の条件は試験例１と同様である。
【００４６】
（試験例７）
図７（Ａ）に示す１液の防汚処理剤２を採用し、図７（Ｂ）に示すように、窯業製品１の処理面に防汚処理剤２からなる被膜を形成する。他の条件は試験例１と同様である。
【００４７】
（試験例８）
図８（Ａ）に示す１液の防汚処理剤２を採用し、図８（Ｂ）に示すように、窯業製品１の処理面に防汚処理剤２からなる被膜を形成する。他の条件は試験例１と同様である。
【００４８】
（試験例９）
図９（Ａ）に示す１液の防汚処理剤２を採用し、図９（Ｂ）に示すように、窯業製品１の処理面に防汚処理剤２からなる被膜を形成する。他の条件は試験例１と同様である。
【００４９】
（試験例１０）
図１０（Ａ）に示す２液からなる防汚処理剤２を採用し、図１０（Ｂ）に示すように、窯業製品１の処理面に防汚処理剤２からなる被膜を形成する。他の条件は試験例１と同様である。
【００５０】
（試験例１１）
図１１（Ａ）に示す１液の防汚処理剤２を採用し、図１１（Ｂ）に示すように、窯業製品１の処理面に防汚処理剤２からなる被膜を形成する。他の条件は試験例１と同様である。
【００５１】
（試験例１２）
図１２（Ａ）に示す１液の防汚処理剤２を採用し、図１２（Ｂ）に示すように、窯業製品１の処理面に防汚処理剤２からなる被膜を形成する。他の条件は試験例１と同様である。
【００５２】
（試験例１３）
図１３（Ａ）に示す１液の防汚処理剤２を採用し、図１３（Ｂ）に示すように、窯業製品１の処理面に防汚処理剤２からなる被膜を形成する。他の条件は試験例１と同様である。
【００５３】
（試験例１４）
図１４（Ａ）に示す１液の防汚処理剤２を採用し、図１４（Ｂ）に示すように、窯業製品１の処理面に防汚処理剤２からなる被膜を形成する。他の条件は試験例１と同様である。
【００５４】
（試験例１５）
図１５（Ａ）に示す１液の防汚処理剤２を採用し、図１５（Ｂ）に示すように、窯業製品１の処理面に防汚処理剤２からなる被膜を形成する。他の条件は試験例１と同様である。
【００５５】
（評価）
未処理の窯業製品及び上記試験例１〜１５で得られた窯業製品に対し、以下の耐水アカ汚れ試験、耐口紅汚れ試験、耐毛染め液汚れ試験、耐摩耗性試験及び耐アルカリ性試験を行った。
【００５６】
耐水アカ汚れ試験：２００ｐｐｍのケイ酸ナトリウムを含む水溶液を用意し、７０°Ｃのこの水溶液に約３時間各窯業製品の釉薬層を浸漬する。この後、各窯業製品の喫水部の境界である喫水面に析出したケイ酸を着色する。そして、目視により、最もよいものを○、ややよいものを△、悪いものを×として評価した。
【００５７】
耐口紅汚れ試験：市販の油性の口紅を各窯業製品の釉薬層に塗り付け、４８時間放置した後でふき取る。そして、目視により、最もよいものを○、ややよいものを△、悪いものを×として評価した。
【００５８】
耐毛染め液汚れ試験：市販の毛染め液を各窯業製品の釉薬層に塗り付け、４８時間放置した後でふき取る。そして、目視により、最もよいものを○、ややよいものを△、悪いものを×として評価した。
【００５９】
耐摩耗性試験：ガーゼを約１７ｇ／ｃｍ２の荷重で各窯業製品の釉薬層に押し付けつつ、１２往復／分の速さで２０００回摩耗する。そして、水接触角の変化を調べた。
【００６０】
耐アルカリ性試験：０．０５ｗｔ％のＮａＯＨ水溶液を用意し、この水溶液に２４時間各窯業製品の釉薬層を浸漬する。そして、水接触角の変化を調べた。
【００６１】
結果を表５に示す。
【００６２】
【表５】
2005145817.tif 000007
【００６３】
表５の試験例１〜１５より、防汚処理剤２がケイ素含有官能基を有し、このケイ素含有官能基が釉薬層である処理面に存在する水酸基と脱水反応によりシロキサン結合してその水酸基をシールドすると考えられ、多くの溶性シリカを含む水を使用しても、その水酸基はもはや不能化されてそれら溶性シリカと結合しないと考えられる。このため、網目構造をなすケイ酸が析出せず、又は析出しにくく、汚れを取り込みにくい。こうして、防汚処理剤２がこのケイ素含有官能基を有すれば、溶性シリカを多く含む水を同時に使う水廻り窯業製品にあって、屎尿等の汚れがこびり付きにくく、その清掃が容易となることがわかる。また、防汚処理剤２のケイ素含有官能基は窯業製品の釉薬層にあるケイ素と同様に高い耐久性を発揮する。
【００６４】
また、試験例１１〜１３より、ケイ素含有官能基同士が結合していた防汚処理剤２を用いれば、ケイ素が多くなって被膜に網目構造をなすケイ酸が析出し、そこに汚れが取り込まれやすいと考えられる。これに対し、他の試験例１〜１０、１４、１５より、ケイ素含有官能基同士では結合していない防汚処理剤２を用いれば、耐水アカ汚れ、耐毛染め液汚れ、耐摩耗性及び耐アルカリ性に対して効果が高く、好ましいことがわかる。
【００６５】
さらに、試験例１〜８、１０〜１４より、ケイ素含有官能基と結合した末端のフッ化炭素基を有する防汚処理剤２を用いれば、フッ化炭素基の小さな臨界表面張力により、防汚効果が撥水効果として現れ、耐水アカ汚れ、耐毛染め液汚れ及び耐アルカリ性に対して好ましいことがわかる。特に、フッ化炭素基が−ＣnＦ2n+1（ｎは１≦ｎ≦１２の自然数）であれば、フッ素数が多く、フルオロシランが嵩高くなるため、耐水アカ汚れ、耐毛染め液汚れ、耐摩耗性及び耐アルカリ性に対して効果が大きい。特に、ｎ＝８の−Ｃ8Ｆ17がコスト的に好ましい。
【００６６】
また、試験例１４、１５より、ケイ素含有官能基と結合した末端のアルキル基を有さない防汚処理剤２を用いれば、耐水アカ汚れ、耐毛染め液汚れ及び耐アルカリ性に対して効果が大きく、好ましいことがわかる。
【００６７】
他方、他の試験例１〜１３より、ケイ素含有官能基と結合した末端のアルキル基を有する防汚処理剤２を用いれば、アルキル基の大きな臨界表面張力により、防汚効果が耐口紅汚れ、耐摩耗性として現れて好ましいことがわかる。特に、試験例１〜３、６、１０より、耐摩耗性の観点からは、アルキル基として、メチル基を採用し得る。他方、試験例２、３、４〜６より、耐アルカリの観点からは、アルキル基として、プロピル基又はヘキシル基を採用し得る。アルキル基がプロピル基、ヘキシル基等であれば、アルキル基が嵩高くなって耐アルカリの点で優れる一方、耐摩耗性の点で劣り、アルキル基がメチル基であれば、耐摩耗性の点で優れる一方、耐アルカリの点で劣るからである。
【００６８】
また、試験例８より、防汚処理剤２がケイ素含有官能基と結合した末端のフッ化炭素基を有するとともに、ケイ素含有官能基と結合した末端のアルキル基を有する場合、フッ化炭素基よりアルキル基が多いものを採用すれば、防汚処理剤２がパーフルオロアルキルシランだけでなくなり、耐口紅汚れ及び耐摩耗性に対して効果が高いことがわかる。
【００６９】
他方、試験例３、５より、防汚処理剤２がケイ素含有官能基と結合した末端のフッ化炭素基を有するとともに、ケイ素含有官能基と結合した末端のアルキル基を有する場合、アルキル基よりフッ化炭素基が多いものを採用すれば、防汚処理剤２中のパーフルオロアルキルシランが多くなり、耐水アカ汚れ、耐毛染め液汚れ、耐摩耗性及び耐アルカリ性に対して効果が高いことがわかる。
【００７０】
また、試験例１、１０より、ケイ素含有官能基とアルキル基とがジメチルシロキサンにより結合しておれば、耐水アカ汚れ、耐毛染め液汚れ、耐摩耗性及び耐アルカリ性に対して効果が高いことがわかる。特に、試験例１ではジメチルシロキサンが直鎖状にケイ素含有官能基とアルキル基とを結合している一方、試験例１０ではジメチルシロキサンが環状にケイ素含有官能基とアルキル基とを結合しており、これらは耐水アカ汚れ、耐口紅汚れ、耐毛染め液汚れ、耐摩耗性及び耐アルカリ性に対して安定して高い効果を発揮できることがわかる。
【図面の簡単な説明】
【００７１】
【図１】試験例１に係り、（Ａ）は防汚処理剤の化学式であり、（Ｂ）はその防汚処理剤からなる被膜の模式構造図である。
【図２】試験例２に係り、（Ａ）は防汚処理剤の化学式であり、（Ｂ）はその防汚処理剤からなる被膜の模式構造図である。
【図３】試験例３に係り、（Ａ）は防汚処理剤の化学式であり、（Ｂ）はその防汚処理剤からなる被膜の模式構造図である。
【図４】試験例４に係り、（Ａ）は防汚処理剤の化学式であり、（Ｂ）はその防汚処理剤からなる被膜の模式構造図である。
【図５】試験例５に係り、（Ａ）は防汚処理剤の化学式であり、（Ｂ）はその防汚処理剤からなる被膜の模式構造図である。
【図６】試験例６に係り、（Ａ）は防汚処理剤の化学式であり、（Ｂ）はその防汚処理剤からなる被膜の模式構造図である。
【図７】試験例７に係り、（Ａ）は防汚処理剤の化学式であり、（Ｂ）はその防汚処理剤からなる被膜の模式構造図である。
【図８】試験例８に係り、（Ａ）は防汚処理剤の化学式であり、（Ｂ）はその防汚処理剤からなる被膜の模式構造図である。
【図９】試験例９に係り、（Ａ）は防汚処理剤の化学式であり、（Ｂ）はその防汚処理剤からなる被膜の模式構造図である。
【図１０】試験例１０に係り、（Ａ）は防汚処理剤の化学式であり、（Ｂ）はその防汚処理剤からなる被膜の模式構造図である。
【図１１】試験例１１に係り、（Ａ）は防汚処理剤の化学式であり、（Ｂ）はその防汚処理剤からなる被膜の模式構造図である。
【図１２】試験例１２に係り、（Ａ）は防汚処理剤の化学式であり、（Ｂ）はその防汚処理剤からなる被膜の模式構造図である。
【図１３】試験例１３に係り、（Ａ）は防汚処理剤の化学式であり、（Ｂ）はその防汚処理剤からなる被膜の模式構造図である。
【図１４】試験例１４に係り、（Ａ）は防汚処理剤の化学式であり、（Ｂ）はその防汚処理剤からなる被膜の模式構造図である。
【図１５】試験例１５に係り、（Ａ）は防汚処理剤の化学式であり、（Ｂ）はその防汚処理剤からなる被膜の模式構造図である。
【符号の説明】
【００７２】
１…水廻り窯業製品
２…防汚処理剤、被膜
【図１】
2005145817.tif 000008
【図２】
2005145817.tif 000009
【図３】
2005145817.tif 000010
【図４】
2005145817.tif 000011
【図５】
2005145817.tif 000012
【図６】
2005145817.tif 000013
【図７】
2005145817.tif 000014
【図８】
2005145817.tif 000015
【図９】
2005145817.tif 000016
【図１０】
2005145817.tif 000017
【図１１】
2005145817.tif 000018
【図１２】
2005145817.tif 000019
【図１３】
2005145817.tif 000020
【図１４】
2005145817.tif 000021
【図１５】
2005145817.tif 000022